(57)【要約】  フィルタ媒体（１１）は少なくとも第１層（１２）と第２層（１３）を備えている。第１層と第２層はいずれも層体積ＶＬｑと層フィルタ表面積ＳＬｑを有している。ＳＬｑは層ｑに含まれる全ての繊維のマントル面積の総和を表す。第１層は３２５００ｍ2／ｍ3よりも小さいＳＬ１／ＶＬ１比を有し、第２層は１．１×ＳＬ１／ＶＬ１よりも大きいＳＬ２／ＶＬ２比を有している。
2005512765.tif 000002
【特許請求の範囲】
【請求項１】
少なくとも第１層と第２層とを含んでなるフィルタ媒体であって、前記各層は繊維を含んでなり、前記第１層と前記第２層は層体積ＶＬｑと層フィルタ表面積ＳＬｑを有し、前記第１層は３２５００ｍ2／ｍ3よりも小さいＳＬ１／ＶＬ１比を有し、前記第２層は１．１×ＳＬ１／ＶＬ１よりも大きいＳＬ２／ＶＬ２比を有していることを特徴とするフィルタ媒体。
【請求項２】
前記第１層は０．２ｍｍよりも大きい厚みを有し、前記第２層は０．０５ｍｍよりも大きい厚みを有していることを特徴とする請求項１に記載のフィルタ媒体。
【請求項３】
前記第１層は０．５ｍｍよりも大きい厚みを有していることを特徴とする請求項１ないし２のいずれか１つに記載のフィルタ媒体。
【請求項４】
前記第１層は２２μｍから１００μｍの範囲内の等価直径を有する繊維を含んでなり、前記第２層は０．５μｍから３５μｍの範囲内の等価直径を有する繊維を含んでなることを特徴とする請求項１ないし３のいずれか１つに記載のフィルタ媒体。
【請求項５】
前記第１層は２２μｍから１００μｍの範囲内の等価直径を有する繊維からなり、前記第２層は０．５μｍから３５μｍの範囲内の等価直径を有する繊維からなることを特徴とする請求項１ないし３のいずれか１つに記載のフィルタ媒体。
【請求項６】
前記第１層は５０％よりも大きい多孔率を有し、前記第２層は９０％よりも小さい多孔率を有していることを特徴とする請求項１ないし５のいずれか１つに記載のフィルタ媒体。
【請求項７】
前記第１層は８０％から９５％の範囲内の多孔率を有し、前記第２層は５０から８７％の範囲内の多孔率を有していることを特徴とする請求項１ないし６のいずれか１つに記載のフィルタ媒体。
【請求項８】
前記フィルタ媒体は金属繊維を含んでなることを特徴とする請求項１ないし７のいずれか１つに記載のフィルタ媒体。
【請求項９】
前記フィルタ媒体は金属繊維からなることを特徴とする請求項８に記載のフィルタ媒体。
【請求項１０】
前記第１層と第２層は焼結した金属繊維からなることを特徴とする請求項９に記載のフィルタ媒体。
【請求項１１】
前記複数の層は互いに焼結されることを特徴とする請求項１ないし１０のいずれか１つに記載のフィルタ媒体。
【請求項１２】
前記金属繊維は集束伸線法によって得られることを特徴とする請求項８または９のいずれか１つに記載のフィルタ媒体。
【請求項１３】
前記金属繊維はコイル切削法によって得られることを特徴とする請求項８または９のいずれか１つに記載のフィルタ媒体。
【請求項１４】
前記媒体は前記第１層と前記第２層との間に存在する第３層をさらに含んでなることを特徴とする請求項１ないし１３のいずれか１つに記載のフィルタ媒体。
【請求項１５】
層ｑ内の空気の体積を層ｑ内に含まれる前記繊維の全ての長さで割った比率をＶＳｑとし、前記フィルタ媒体の全ての層におけるＶＳｑの合計をＶＳとするとき、前記フィルタ媒体は１０００よりも大きいＶＳを有することを特徴とする請求項１ないし１４のいずれか１つに記載のフィルタ媒体。
【請求項１６】
ディーゼル内燃ユニットの排ガスから煤を除去するための請求項１ないし１５のいずれか１つに記載のフィルタ媒体の使用。
【請求項１７】
請求項１ないし１５のいずれか１つに記載のフィルタ媒体を提供する工程と、
前記フィルタ媒体にディーゼル内燃ユニットの排ガスを流通させる工程と、
前記排ガスの煤を前記フィルタ媒体内に残留させる工程と
を含んでなることを特徴とする請求項１６に記載のフィルタ媒体の使用。
【発明の詳細な説明】
【技術分野】
【０００１】
本発明は、燃焼ユニット用フィルタ媒体として用いられるフィルタ媒体およびそのようなフィルタ媒体を用いてディーゼル内燃ユニットの排ガスから煤を除去する方法に関する。
【背景技術】
【０００２】
燃焼ユニットから排出される排ガスから煤を除去するのに繊維からなるフィルタ媒体を用いることが多い。
【０００３】
金属繊維および／またはセラミック繊維からなるディーゼル煤用フィルタ媒体は、例えば、国際特許第ＷＯ０１／００９７１号によって当該技術分野において知られている。
【０００４】
一層以上の金属繊維層からなるフィルタ媒体も米国特許第３、５０５、０３８号および欧州特許第１０１８３５７号によって知られている。
【発明の開示】
【発明が解決しようとする課題】
【０００５】
本発明の目的は、燃焼ユニット用フィルタ媒体として用いられるフィルタ媒体を提供することにある。
【課題を解決するための手段】
【０００６】
本発明によって、繊維からなるこのようなフィルタ媒体は少なくとも２つの異なる繊維層（以下、第１層および第２層という）を含むべきであることが見出された。
【０００７】
フィルタ媒体内における各層ｑは、その層ｑの外側寸法によって規定される「層体積」（ＶＬｑ、単位：ｍ3）を有している。必ずしも限定されないが、通常、フィルタ媒体は長さ、幅、および厚みを有する平面状のものである。また、各層ｑは「層フィルタ表面積」（ＳＬｑ、単位：ｍ2）を有している。ＳＬｑはフィルタ媒体内の層ｑ内に含まれる全ての繊維のマントル面積（mantle surface）の総和として定義される。１つの繊維のマントル面はその繊維の軸と実質的に平行に延びる面である。全マントル面積、すなわち、層フィルタ表面積は、ＳＬｑ＝Ｌｑ×Ａｑの式によって計算することができる。ここで、Ｌｑは層ｑ内に含まれる繊維の長さの合計であり、Ａｑは層ｑ内に含まれる繊維の周囲長さである。
【０００８】
ここで用いる用語「層」は、フィルタ媒体内において、性質が実質的に等しい１つの体積部分を意味している。
【０００９】
本発明によれば、フィルタ媒体は第１層（ｑ＝１）を有し、この第１層は３２５００ｍ2／ｍ3よりも小さいＳＬ１／ＶＬ１比を有している。また、フィルタ媒体は第２層（ｑ＝２）を有し、この第２層は１．１×ＳＬ１／ＶＬ１よりも大きい、好ましくは１．２５×ＳＬ１／ＶＬ１よりも大きい、またはさらに１．４×ＳＬ１／ＶＬ１よりも大きいＳＬ２／ＶＬ２を有している。
【００１０】
フィルタ媒体の要件を満たすために、ろ過される排ガスが通るフィルタ媒体の厚みを適切に選択するとよい。好ましくは、本発明のフィルタ媒体の第１層の厚みは０．２ｍｍよりも大きく、最も好ましくは、０．５ｍｍよりも大きく、またはさらに０．７５ｍｍよりも大きいとよい。好ましくは、本発明のフィルタ媒体の第２層の厚みは０．０５ｍｍよりも大きく、またはさらに０．１ｍｍよりも大きく、最も好ましくは、０．１５ｍｍよりも大きいとよい。好ましくは、第２層の厚みは１ｍｍよりも小さく、またはさらに０．５ｍｍよりも小さいとよい。
【００１１】
層の多孔率、繊維の等価直径、繊維の表面形状を選択的に組合せることによって必要とされるＳＬｑ／ＶＬｑ比を得ることができる。
【００１２】
層ｑの多孔率Ｐｑ（％）は、[（層ｑの体積中の空気の体積）／（層ｑの体積）]×１００で表される。
【００１３】
好ましくは、第１層の多孔率（Ｐ１）は５０％よりも大きく、最も好ましくは、８０％から９５％の範囲内であるとよい。好ましくは、第２層の多孔率（Ｐ２）は９０％よりも小さく、最も好ましくは、５０％から８７％の範囲内であるとよい。
【００１４】
本発明によれば、フィルタ媒体の各層ｑは繊維を含んでなる。好ましくは、各層は繊維を７０体積％よりも多く、またはさらに８０体積％よりも多く含むとよい。好ましくは、フィルタ媒体の１つ以上の層は繊維のみからなるとよい。しかし、各層は繊維に加えて、粉体のような他の要素を含むこともできる。
【００１５】
フィルタ媒体の異なる層ｑを形成する繊維は、等価直径（Ｄｑ）、表面形状、および「等価直径に対する平均長さ（ＬＭｑ）」の比（ＬＭｑ／Ｄｑ）によって特徴付けることができる。
【００１６】
用語「等価直径」は、繊維の長軸と直交して切断した面の表面積と同じ表面積を有する仮想円の直径を意味する。本発明に係るフィルタ媒体の層に用いる繊維は、０．５μｍから１００μｍの範囲内の等価直径を有しているとよい。第１層は通常２２μｍから１００μｍの範囲内のＤ１を有する繊維のみからなり、第２層は通常０．５μｍから３５μｍの範囲内のＤ２を有する繊維のみからなる。好ましくは、第１層の繊維の等価直径は第２層の繊維の等価直径よりも大きいとよい。異なる等価直径を有する２種以上の異なる繊維を用いて一層を形成することもできる。この層の全マントル面積は、この層に含まれる各繊維タイプの全長のマントル面積の合計として計算される。等価直径Ｄｑに対する平均長さＬＭｑの比、すなわちＬＭｑ／Ｄｑは、好ましくは５または１０よりも大きく、またはさらに２０または２５よりも大きく、最も好ましくは１００よりも大きい。
【００１７】
繊維の表面形状は種々変更してもよい。この表面形状は繊維の径方向断面の幾何学的な外形によって定められる。例えば、この表面形状は矩形、正方形、円形、または三角形、あるいはある程度の鋸歯状を有する外形であってもよい。用いる繊維の殆どはその全長にわたって実質的に同一の径方向断面形状を有しているとよい。層ｑに含まれる全ての繊維の形状は実質的に同一であるとよい。また、この層ｑに含まれる繊維の形状によってそれらの繊維の周囲長さＡｑがほぼ定められる。
【００１８】
好ましくは、フィルタ媒体の層の寸法は、「フィルタ媒体内の全繊維長さ」に対する「フィルタ媒体内の空気の体積」の比であるＶＳが１０００よりも大きくなるように、好ましくは、５０００よりも大きくなるように選択されるとよい。このＶＳの値は、以下の式に示すように、各層ｑのＶＳｑの合計として計算することができる。
【数１】
2005512765.tif 000003
（ｘ：層ｑの数）
【数２】
2005512765.tif 000004
（Ｐｑ：層ｑの多孔率、Ｌｑ：層ｑ内に含まれる繊維長さの合計、ＶＬｑ：層ｑの体積）
【００１９】
好ましくは、本発明に係るフィルタ媒体は、金属繊維および／またはセラミック繊維のような耐高温繊維からなるとよい。
【００２０】
最も好ましくは、層は、集束伸線法や、国際特許第９７／０４１５２号パンフレットに詳細に記載されているコイル切削法、または当該技術分野において公知の他の方法によって得られるような金属製の繊維のみからなるとよい。
【００２１】
フィルタ媒体の具体的な使用方法によれば、種々の金属および／または合金、好ましくは、ステンレス鋼を用いて、金属繊維を得ることができる。金属繊維の耐えるべき温度範囲に依存して、合金またはステンレス鋼の種類を選択するとよい。ＡＩＳＩ３００系列またはＡＩＳＩ４００系列の合金のステンレス鋼または登録商標インコネル（Ｉｎｃｏｎｅｌ）のような合金が好ましい。耐高温性を考慮する場合、鉄、アルミニウム、およびクロムを含む合金、例えば、フェクラロイ（Ｆｅｃｒａｌｌｏｙ）などが好ましい。
【００２２】
金属繊維を国際特許第９７／０４１５２号パンフレットに詳細に記載されているようにコイル板から削り出して得る場合、この金属繊維の径方向断面は実質的に矩形である。このような繊維からなる層のＳＬ（層フィルタ表面積）を計算する場合、繊維の長辺と短辺の長さを考慮する必要がある。
【００２３】
金属繊維を集束伸線法によって得る場合、金属繊維は実質的に円形または五角形の径方向断面を有している。この場合、繊維の径方向断面の周囲長さはその繊維の径方向断面の表面積と同一の表面積を有する仮想円の円周によって十分に近似できることが判明している。
【００２４】
金属繊維からなる少なくとも２つの層からなるフィルタ媒体の場合、最も好ましくは、各層内の金属繊維同士を結合し、さらに異なる層同士を結合するために、フィルタ媒体を焼結するとよい。この場合、第１焼結サイクルにおいて、第１層および第２層を個別に必要な多孔率になるように焼結し、次いで、第２焼結サイクルにおいて、それらの焼結体を互いに重ねて互いに焼結するとよい。あるいは、第１層および第２層を互いに重ねた後、１つの焼結サイクルにおいて、両方の層を焼結し、互いに結合させてもよい。必ずしも必要ではないが、可能であれば、フィルタ媒体は３層以上からなるとよい。この場合、追加的な中間層は、例えば、焼結中に両方の層間の結合を改善させるために第１層と第２層との間に配置するとよい。
【００２５】
本発明に係るフィルタ媒体はディーゼル煤用フィルタ媒体として用いられるのに適している
【００２６】
このような使用方法は、本発明に係るフィルタ媒体を設ける工程と、除去すべき煤を含む排ガスをフィルタ媒体内に流入させる工程と、排ガス中の煤粒子をフィルタ媒体内に残留させる工程とを含んでなる。
【００２７】
フィルタ媒体を平面状に配置してもよいし、またはフィルタカートリッジ内に襞状に折って配置してもよい。後者の場合、フィルタカートリッジ内におけるフィルタ面が増大するので、特に好ましい。
【００２８】
第１層をフィルタ媒体の流入側とし、第２層をフィルタ媒体の流出側として、排ガスをフィルタ媒体に流通させる。
【００２９】
本発明に係るフィルタ媒体の第１層は強制的に流入される煤粒子の流速を遅くし、可能であれば、それらの粒子を残留させる層として作用する。この第１層では、微孔が比較的大きく、かつ繊維のマントル面積が比較的小さいので、層内を移動する粒子は繊維面と衝突するかまたは微孔内を縦横に流れる。粒子の運動エネルギーは減少および／または消滅する。後者の場合、粒子は第１層の孔容積内に残留する。また、通常、より小さい粒子は第１層を通過したときにもまだいくらかの運動エネルギーを有している場合がある。これらの小粒子は通常、第１層と接触している第２層の表面に残留する。この第２層は基本的にその表面がフィルタ面として機能するので、その厚みは小さく制限されるとよい。第１層の厚みは排ガスの速度に依存して選択するとよい。好ましくは、第１層の厚みは０．２ｍｍよりも大きく、最も好ましくは、０．５ｍｍよりも大きいとよい。フィルタ媒体の全体にわたる圧力降下を小さくするために、第２層の厚みは好ましくは０．０５ｍｍから０．５ｍｍまたは１ｍｍの範囲内にあるとよい。
【００３０】
本発明によって、少なくとも２つの層を備え、第１層が３２５００ｍ2／ｍ3よりも小さいＳＬ１／ＶＬ１を有し、第２層が少なくとも１．１×ＳＬ１／ＶＬ１であるＳＬ２／ＶＬ２を有するフィルタ媒体が、７０％よりも大きい、またはさらに９０％よりも大きい煤残留率および許容範囲内の圧力降下を達成することが見出された。なお、圧力降下の許容範囲はフィルタ媒体が用いられる具体的な燃焼ユニットに依存して定められる。
【００３１】
フィルタ媒体のＶＳを１０００よりも大きい、最も好ましくは５０００よりも大きい値に維持することによって、５ｇ／ｍ2よりも大きく、またはさらに８ｇ／ｍ2よりも大きい最大煤残留率を得ることができる。この煤残留率は許容範囲内の圧力降下において得ることができる。例えば、７０ｍバールの圧力降下において、８ｇ／ｍ2の煤残留率を得ることができる。現在知られているセラミックフィルタ媒体を用いても同様の煤残留率を得ることができるが、圧力降下が２００ｍバールになる。一般的に、本発明に係るフィルタ媒体は、現在知られているセラミックフィルタ媒体と比較して、あるレベルの煤残留率を得るための圧力降下を略３分の１に低減させることができる。
【００３２】
なお、本発明に係るフィルタ媒体の性能を低減させないようにフィルタ媒体の基準を満足する範囲内において、本発明に係るフィルタ媒体の特性パラメータを変更させることができる。
【００３３】
以下、本発明を添付の図面に基づいてさらに詳細に説明する。
【発明を実施するための最良の形態】
【００３４】
フィルタ媒体の好ましい実施形態を図１に概略的に示す。フィルタ媒体１１は第１層１２と第２層１３とを備えている。各層は好ましくは、例えば登録商標フェクラロイ（Ｆｅｃｒａｌｌｏｙ）等の鉄−クロムーアルミニウム合金のような耐高温特性にすぐれた合金の金属繊維を含んでなるか、またはそのような金属繊維のみからなるとよい。
【００３５】
第１層１２は図２に示すようなコイル切削繊維を含んでなる。これらのコイル切削繊維２１は長辺２３と短辺２４によって特徴付けられる実質的に矩形の径方向断面２２を有している。好ましくは、５０μｍの長辺２３と１９μｍの短辺２４を有する３５μｍの等価直径２５の繊維が用いられるとよい。この繊維の周囲長さは１３５μｍである。
【００３６】
第１層は好ましくは８５％の多孔率を有しているとよい。
【００３７】
８５％の多孔率とは、層の体積の１５％が３５μｍの等価直径を有する金属繊維によって占められていることを意味する。これはフィルタ媒体の単位体積（ｍｍ3）当たり、１５７．９ｍｍの長さの金属繊維（等価直径：３５μｍ）が設けられていることを意味する。さらに、この金属繊維が１３８μｍの周囲長さを有する矩形の径方向断面を有している点を考慮に入れると、フィルタ媒体の単位体積（ｍｍ3）当たり、１５７．９ｍｍ×０．１３８ｍｍ＝２１．７８９ｍｍ2のマントル面積、すなわち、層フィルタ表面積ＳＬ１が層体積ＶＬ１（ｍｍ3）内に存在していることを意味する。
【００３８】
従って、第１層のＳＬ１／ＶＬ１比は２１７８９ｍｍ2／ｍ3である。
【００３９】
第１層の厚み１４は好ましくは０．４ｍｍから０．８ｍｍの範囲内にあるとよい。
【００４０】
第２層１３は図３に示すように集束伸線繊維を含んでなる。この集束伸線繊維３１は等価直径３３によって特徴付けられる実質的に円形の径方向断面３２を有している。好ましくは、１７μｍの等価直径を有する繊維が用いられるとよい。この繊維は５３．４μｍの周囲長さを有している。
【００４１】
第２層１３は好ましくは６０％から８５％の範囲内の多孔率と０．１ｍｍから０．５５ｍｍの範囲内の厚み１５を有しているとよい。
【００４２】
第２層１３において、６０％の多孔率とは、フィルタ媒体の単位体積（ｍｍ3）当たり、１７６２．３ｍｍの長さを有する集束伸線金属繊維（等価直径：１７μｍ）が設けられていることを意味している。さらに、この金属繊維が円形（周囲長さ：５３．４μｍ）の径方向断面を有している点を考慮に入れると、フィルタ媒体の単位体積（ｍｍ3）当たり、１７６２．３ｍｍ×０．０５３４ｍｍ＝９４．１０ｍｍ2のマントル面積すなわちは層フィルタ表面積ＳＬ２が存在していることを意味している。
【００４３】
従って、第２層のＳＬ２／ＶＬ２比は９４１０９ｍ2／ｍ3である。このＳＬ２／ＶＬ２は４．３×ＳＬ１／ＶＬ１に相当する。また、フィルタ媒体はＶＳ＝５７２４を有している。
【００４４】
同一の繊維を用いて第２層１３の多孔率を８５％まで大きくした場合、ＳＬ１／ＶＬ２比は３５２９１ｍｍ2／ｍｍ3になる。このＳＬ２／ＶＬ２は１．６×ＳＬ１／ＶＬ１に相当する。また、フィルタ媒体はＶＳ＝６６６９を有している。
【００４５】
あるいは、第２層１３は２５μｍの長辺と１５μｍの短辺を有する２２μｍの等価直径のコイル切削金属繊維から形成してもよい。第２層１３の多孔率が６０％の場合、ＳＬ２／ＶＬ２比は１２１２６３ｍ2／ｍ3であり、多孔率が８５％の場合、ＳＬ２／ＶＬ２比は４５４７４ｍ2／ｍ3である。６０％の多孔率を有する第２層１３のＳＬ２／ＶＬ２は５．６×ＳＬ１／ＶＬ２に相当し、８５％の多孔率を有する第２層１３のＳＬ２／ＶＬ２は２．１×ＳＬ１／ＶＬ２に相当する。フィルタ媒体は、６０％の多孔率の場合ＶＳ＝５９５３を有し、８５％の多孔率の場合ＶＳ＝７５３７を有している。
【００４６】
両方の層は個別に焼結し、次いで、１つの層を他の層の上に重ねて、互いに焼結する。あるいは、これらの層を上下に重ねて、１回だけの焼結処理によって焼結を行ってもよい。
【００４７】
上記の実施例のいずれにおいても、６０％よりも大きい煤残留率を得ることができると共に、１１ｇ／ｍ2よりも大きい埃保持能力を得ることができる。これらの結果は８０ｍバールの背圧および８０ｃｍ／ｓの排気速度の条件下で得ることができる。
【００４８】
フィルタ媒体の一変更例を図４に示す。このフィルタ媒体は、例えば鉄−クロムーアルミニウム合金製のステンレス鋼金属繊維等の繊維の層を３層備えている。第１層４１は図１の第１層１２と同一であり、３５μｍの等価直径を有するコイル切削繊維からなり、８５％の多孔率を有している。この層は２１７８９ｍ2／ｍ3のＳＬ１／ＶＬ１比を有している。この第１層の厚みは好ましくは０．５２ｍｍであるとよい。
【００４９】
第２層４２は図１の第２層１３と同一であり、１７μｍの等価直径を有する集束伸線金属繊維からなり、８５％の多孔率を有している。この第２層４２は３５２９１ｍｍ2／ｍ3のＳＬ２／ＶＬ２比を有している。この層の厚みは好ましくは０．５２ｍｍであるとよい。
【００５０】
０．２１ｍｍの厚みと８５％の多孔率を有する第３層４３が第１層と第２層との間に挿入されている。この層は２２μｍのコイル切削繊維からなる。この第３層４３は３１５７９ｍｍ2／ｍｍ3のＳＬ３／ＶＬ３比を有している。
【００５１】
このフィルタ媒体は１．６×ＳＬ１／ＶＬ１に相当するＳＬ２／ＶＬ２を有している。また、このフィルタ媒体はＶＳ＝８８９３を有している。
【００５２】
９１％よりも大きい煤残留率と２６ｇ／ｍ2よりも大きい埃保持能力を得ることができる。これらの結果は１００ｍバールの背圧と２５ｃｍ／ｓの排気速度の条件下で得ることができる。
【００５３】
２層を有する図１のフィルタ媒体または３層を有する図４のフィルタ媒体のいずれかのフィルタ媒体の変更例を層ｑの種々のパラメータ、例えば、多孔率、厚み、繊維特性、およびＶＳｑを変更することによって得ることができる。
【００５４】
これらの実施例はディーゼル内燃ユニットから排出された排ガスの煤を残留させるフィルタ媒体として用いることができる。図５に示すように、本発明に係るフィルタ媒体５１はディーゼル排気システム５２内に設置されている。排ガスはろ過されるガスの方向を示す矢印５３に沿ってフィルタ媒体に流入し、フィルタ媒体内を通って、排気システムに再び矢印５４に沿って流出する。フィルタ媒体５１の第１層５５はフィルタ媒体５１の流入側に配置され、第２層５６はフィルタ媒体５１の流出側に配置される。
【００５５】
煤粒子はフィルタ媒体内にトラップ（捕獲）される。大きな煤粒子５７は第１層５５内に残留し、微細な粒子５８は第２層５６内に残留する。
【００５６】
前述の好ましい各実施例をディーゼル内燃ユニット、例えば、ディーゼルエンジンから排出される排ガスの煤をろ過するのに用いる場合、９０％より大きいろ過効率を得ることができる。
【図面の簡単な説明】
【００５７】
【図１】本発明に係るフィルタ媒体を概略的に示す断面図である。
【図２】矩形断面を有する繊維を概略的に示す径方向の断面図である。
【図３】円形断面を有する繊維を概略的に示す径方向の断面図である。
【図４】本発明に係るフィルタ媒体の変更例を概略的に示す断面図である。
【図５】ディーゼル排気システム内の煤トラップとして用いられるフィルタ媒体を示す模式図である。
【図１】
2005512765.tif 000005
【図２】
2005512765.tif 000006
【図３】
2005512765.tif 000007
【図４】
2005512765.tif 000008
【図５】
2005512765.tif 000009
【国際調査報告】
2005512765.tif 000010
2005512765.tif 000011
2005512765.tif 000012